(57)【要約】  ポリ（乳酸）と耐衝撃性改良剤とを含む強靱化ポリ（乳酸）樹脂組成物であって、耐衝撃性改良剤が、（ａ）エチレンと、（ｂ）式ＣＨ２＝Ｃ（Ｒ１）ＣＯ２Ｒ２の１つまたは複数のオレフィン（式中、Ｒ１は、水素、または２〜８個の炭素原子のアルキル基であり、Ｒ２は、メチル、エチル、またはブチルなど１〜８個の炭素原子のアルキル基である）と、（ｃ）式ＣＨ２＝Ｃ（Ｒ３）ＣＯ２Ｒ４の１つまたは複数のオレフィン（式中、Ｒ３は、水素、またはメチルなど１〜６個の炭素原子のアルキル基であり、Ｒ４はグリシジルである）とのモノマーから作製されたエチレンコポリマーを含む組成物。エチレンコポリマーは、さらに一酸化炭素モノマーから作製することができる。組成物は、１つまたは複数のエチレン／アクリレートおよび／またはエチレン／ビニルエステルポリマー、イオノマー、およびカチオン性グラフト化剤をさらに含むことができる。【特許請求の範囲】
【請求項１】
ポリ（乳酸）組成物であって、
（ｉ）約６０〜約９７重量パーセントのポリ（乳酸）と、
（ｉｉ）約３〜約４０重量パーセントの耐衝撃性改良剤とを含み、耐衝撃性改良剤が、
（ａ）約２０〜約９５重量パーセントのエチレンと、
（ｂ）約３〜約７０重量パーセントの式ＣＨ２＝Ｃ（Ｒ１）ＣＯ２Ｒ２の１つまたは複数のオレフィン（式中、Ｒ１は、水素、または１〜８個の炭素原子のアルキル基であり、Ｒ２は、１〜８個の炭素原子のアルキル基である）と、
（ｃ）約０．５〜約２５重量パーセントの式ＣＨ２＝Ｃ（Ｒ３）ＣＯ２Ｒ４の１つまたは複数のオレフィン（式中、Ｒ３は、水素、または１〜６個の炭素原子のアルキル基であり、Ｒ４は、グリシジルである）とを共重合することから誘導されたエチレンコポリマーを含み、
前記ポリ（乳酸）および前記耐衝撃性改良剤の重量パーセントが前記ポリ（乳酸）および前記耐衝撃性改良剤の全重量を基準にしたものであることを特徴とする組成物。
【請求項２】
（ａ）が約２０〜約９０重量パーセントのエチレンであることを特徴とする請求項１に記載の組成物。
【請求項３】
（ａ）が約４０〜約９０重量パーセントのエチレンであることを特徴とする請求項１に記載の組成物。
【請求項４】
（ａ）が約５０〜約８０重量パーセントのエチレンであることを特徴とする請求項１に記載の組成物。
【請求項５】
（ｂ）が約２０〜約３５重量パーセントの式ＣＨ２＝Ｃ（Ｒ１）ＣＯ２Ｒ２の１つまたは複数のオレフィン（式中、Ｒ１は、水素、または１〜８個の炭素原子のアルキル基であり、Ｒ２は、１〜８個の炭素原子のアルキル基である）であることを特徴とする請求項１に記載の組成物。
【請求項６】
（ｃ）が約３〜約１７重量パーセントの式ＣＨ２＝Ｃ（Ｒ３）ＣＯ２Ｒ４の少なくとも１つのオレフィン（式中、Ｒ３は、水素、または１〜６個の炭素原子のアルキル基であり、Ｒ４はグリシジルである）であることを特徴とする請求項１に記載の組成物。
【請求項７】
前記エチレンコポリマーが、さらに（ｄ）０〜約２０重量パーセントの一酸化炭素を共重合することから誘導されることを特徴とする請求項１に記載の組成物。
【請求項８】
（ｂ）がアクリル酸ブチルであり、（ｃ）がメタクリル酸グリシジルであることを特徴とする請求項１に記載の組成物。
【請求項９】
前記耐衝撃性改良剤（ｉｉ）が、前記耐衝撃性改良剤の全重量を基準にして約１〜約７５重量パーセントの１つまたは複数のイオノマーをさらに含むことを特徴とする請求項１に記載の組成物。
【請求項１０】
前記耐衝撃性改良剤（ｉｉ）が、前記耐衝撃性改良剤の全重量を基準にして１０〜５０重量パーセントの１つまたは複数のイオノマーをさらに含むことを特徴とする請求項１に記載の組成物。
【請求項１１】
前記耐衝撃性改良剤（ｉｉ）が、前記耐衝撃性改良剤の全重量を基準にして約５０重量パーセントまでの、エチレンおよびアクリル酸エステル、または酢酸ビニルの１つまたは複数のコポリマーをさらに含むことを特徴とする請求項１に記載の組成物。
【請求項１２】
１つまたは複数のカチオン性グラフト化触媒をさらに含むことを特徴とする請求項１に記載の組成物。
【請求項１３】
前記カチオン性グラフト化触媒が、炭化水素モノ−、ジ−、またはポリカルボン酸の塩からなる群から選択されることを特徴とする請求項１２に記載の組成物。
【請求項１４】
前記カチオン性グラフト化触媒が、オクタン酸第一スズ、ステアリン酸亜鉛、および二酢酸亜鉛のうちの１つまたは複数であることを特徴とする請求項１２に記載の組成物。
【請求項１５】
請求項１に記載の組成物を含むことを特徴とする成形品。
【請求項１６】
請求項１に記載の組成物を含むことを特徴とする押出品。
【請求項１７】
請求項１に記載の組成物を含むことを特徴とする熱成形品。
【発明の詳細な説明】
【技術分野】
【０００１】
本発明は、グリシジル基を含むランダムエチレンコポリマーで強靱化された熱可塑性ポリ（乳酸）組成物に関する。組成物は、エチレン／アクリレートポリマー、イオノマー、および／またはグラフト化触媒のうちの１つまたは複数をさらに含むことができる。
【背景技術】
【０００２】
ポリ（乳酸）（すなわち、ＰＬＡ）は、石油以外の天然供給源から生物学的に誘導することができ、生分解性である。しかし、脆性や遅い結晶化などの物理的制限は、ＰＬＡが多数の用途で許容可能な程度の靭性を有する物品に容易に射出成形されるのを妨げる。
【０００３】
本発明では、ポリ（乳酸）組成物が、許容可能なレベルの靭性を有する様々な物品に容易に溶融加工されることを可能にするポリ（乳酸）用の強靱化剤を得ることが望ましい。
【０００４】
（特許文献１）は、ＰＬＡおよび改質オレフィン化合物を含むポリ（乳酸）樹脂組成物を開示している。これらの改質オレフィン化合物の例は、ポリスチレン、ポリ（ジメチルメタクリレート）などでグラフトされたエチレン−メタクリル酸グリシジルコポリマー、ならびに無水マレイン酸およびマレイミドでグラフトされたエチレンおよびα−オレフィンのコポリマーである。
【０００５】
【特許文献１】特開平９−３１６３１０号公報
【特許文献２】米国特許第３，２６４，２７２号明細書
【特許文献３】米国特許第４，１８７，３５８号明細書
【特許文献４】米国特許第４，９１２，１６７号明細書
【発明の開示】
【課題を解決するための手段】
【０００６】
簡潔に述べると、本発明の一態様によれば、ポリ（乳酸）組成物であって、
（ｉ）約６０〜約９７重量パーセントのポリ（乳酸）と、
（ｉｉ）約３〜約４０重量パーセントの耐衝撃性改良剤とを含み、耐衝撃性改良剤が、
（ａ）約２０〜約９５重量パーセントのエチレンと、
（ｂ）約３〜約７０重量パーセントの式ＣＨ２＝Ｃ（Ｒ１）ＣＯ２Ｒ２の１つまたは複数のオレフィン（式中、Ｒ１は、水素、または１〜８個の炭素原子のアルキル基であり、Ｒ２は、１〜８個の炭素原子のアルキル基である）と、
（ｃ）約０．５〜約２５重量パーセントの式ＣＨ２＝Ｃ（Ｒ３）ＣＯ２Ｒ４の１つまたは複数のオレフィン（式中、Ｒ３は、水素、または１〜６個の炭素原子のアルキル基であり、Ｒ４は、グリシジルである）とを共重合することから誘導されたエチレンコポリマーを含み、
ポリ（乳酸）および耐衝撃性改良剤の重量パーセントがポリ（乳酸）および耐衝撃性改良剤の全重量を基準にしたものである組成物が提供されている。
【０００７】
本発明の別の態様によれば、上記のコポリマー組成物（ａ）〜（ｃ）へのモノマーの添加が行われ、エチレンコポリマーがさらに（ｄ）０〜約２０重量パーセントの一酸化炭素を共重合することから誘導される。
【発明を実施するための最良の形態】
【０００８】
本発明は、ポリ（乳酸）および耐衝撃性改良剤を含む強靱化熱可塑性組成物である。耐衝撃性改良剤は、ランダムエチレンコポリマー、および任意選択的に他の強靱化剤を含む。
【０００９】
本発明では、「ポリ（乳酸）」（「ＰＬＡ」）という用語は、ポリ（乳酸）ホモポリマー、ならびに数平均分子量が３，０００〜１，０００，０００、または好ましくは１０，０００〜７００，０００、またはより好ましくは２０，０００〜６００，０００である乳酸、またはその誘導体、およびその混合物から誘導された繰返し単位を少なくとも５０モルパーセント含むコポリマーを指す。好ましくは、本発明で使用するポリ（乳酸）は、乳酸またはその誘導体から誘導された（例えば、それによって作製された）繰返し単位を少なくとも７０モルパーセントを含む。本発明に使用するポリ（乳酸）ホモポリマーおよびコポリマーを、ｄ−乳酸、ｌ−乳酸、またはその混合物から誘導することができる。２つ以上のポリ（乳酸）ポリマーの混合物を使用することができる。ポリ（乳酸）は、通常は「ラクチド」と呼ばれる乳酸の環状二量体エステルの触媒開環重合によって調製される。その結果、ポリ（乳酸）は「ポリラクチド」とも呼ばれる。ポリ（乳酸）は、細菌などの生物によって作製することも、またはトウモロコシ、サツマイモなどを含む植物から単離することもできる。このような生物によって作製されたポリ（乳酸）は、合成されたものより高い分子量を有することができる。
【００１０】
乳酸のコポリマーは、通常はラクチドまたは別の乳酸誘導体と１つまたは複数の環状エステルおよび／または環状二量体エステルの触媒共重合によって調製される。典型的なコモノマーは、グリコリド（１，４−ジオキサン−２，５−ジオン）、グリコール酸の環状二量体エステル；α，α−ジメチル−β−プロピオラクトン、２，２−ジメチル−３−ヒドロキシプロパン酸の環状エステル；β−ブチロラクトン、３−ヒドロキシ酪酸の環状エステル、δ−バレロラクトン、５−ヒドロキシペンタン酸の環状エステル；ε−カプロラクトン、６−ヒドロキシヘキサン酸の環状エステル、および２−メチル−６−ヒドロキシヘキサン酸、３−メチル−６−ヒドロキシヘキサン酸、４−メチル−６−ヒドロキシヘキサン酸、３，３，５−トリメチル−６−ヒドロキシヘキサン酸などそのメチル置換誘導体のラクトン、１２−ヒドロキシドデカン酸の環状エステル、ならびに２−ｐ−ジオキサノン、２−（２−ヒドロキシエチル）−グリコール酸の環状エステルである。コハク酸、アジピン酸、およびテレフタル酸、ならびにエチレングリコール、１，３−プロパンジオール、および１，４−ブタンジオールなど、脂肪族および芳香族の二酸、ならびにジオールモノマーを使用することもできる。コポリマーは、生物によって作製することも、または上記に記述する植物から単離することもできる。ＰＬＡは、使用するＰＬＡおよび耐衝撃性改良剤の全量を基準にして、好ましくは約６０〜約９７重量パーセント、またはより好ましくは約７０〜９５重量パーセント、またはさらに好ましくは約８０〜約９０重量パーセントの本発明の組成物を含む。
【００１１】
本明細書では、「エチレンコポリマー」という用語は、エチレンおよび少なくとも２つの追加のモノマーから誘導された（例えば、それから作製された）ポリマーを指す。
【００１２】
本発明で使用するエチレンコポリマー耐衝撃性改良剤は、（ａ）エチレン；（ｂ）式ＣＨ２＝Ｃ（Ｒ１）ＣＯ２Ｒ２の１つまたは複数のオレフィン（式中、Ｒ１は、水素、または１〜８個の炭素原子のアルキル基であり、Ｒ２は、メチル、エチル、またはブチルなど１〜８個の炭素原子のアルキル基である）；および（ｃ）式ＣＨ２＝Ｃ（Ｒ３）ＣＯ２Ｒ４の１つまたは複数のオレフィン（式中、Ｒ３は、水素、またはメチルなど１〜６個の炭素原子のアルキル基であり、Ｒ４はグリシジルである）のモノマーを重合することによって作製される少なくとも１つのランダムポリマーである。好ましいモノマー（ｂ）は、アクリル酸ブチルである。アクリル酸ｎ−ブチル、アクリル酸ｔｅｒｔ−ブチル、アクリル酸イソ−ブチル、およびアクリル酸ｓｅｃ−ブチルのうちの１つまたは複数を使用することができる。好ましいエチレンコポリマーは、エチレン、アクリル酸ブチル、およびメタクリル酸グリシジルから誘導され、ＥＢＡＧＭＡと呼ばれる。モノマー（ａ）から誘導される繰返し単位は、エチレンコポリマーの全重量の約２０〜約９５重量パーセントを含み、または好ましくは約２０〜約９０重量パーセント、またはより好ましくは約４０〜約９０重量パーセントを含み、または最も好ましくは約５０〜８０重量パーセントを含む。モノマー（ｂ）から誘導される繰返し単位は、エチレンコポリマーの全重量の好ましくは約３〜約７０重量パーセント、またはより好ましくは約３〜約４０重量パーセント、またはさらに好ましくは約１５〜約３５重量パーセント、または一層好ましくは約２０〜約３５重量パーセントを含む。モノマー（ｃ）から誘導される繰返し単位は、エチレンコポリマーの全重量の好ましくは約０．５〜約２５重量パーセント、またはより好ましくは約２〜約２０重量パーセント、またはさらに好ましくは約３〜約１７重量パーセントを含む。
【００１３】
上記のモノマー（ａ）〜（ｃ）から誘導されるエチレンコポリマーは、さらに（ｄ）一酸化炭素（コ）モノマーから誘導することができる。一酸化炭素から誘導される繰返し単位が存在する場合、エチレンコポリマーの全重量の好ましくは約２０重量パーセントまでを含み、またはより好ましくは約３〜約１５重量パーセントを含む。
【００１４】
本発明の組成物で使用するエチレンコポリマーは、ラジカル重合開始剤の存在下、高温、好ましくは約１００〜約２７０℃、より好ましくは約１３０〜約２３０℃で、高圧、好ましくは少なくとも７０ＭＰａ、より好ましくは約１４０〜約３５０ＭＰａでの上記のモノマーの直接重合によって調製することができるランダムコポリマーである。エチレンコポリマーは、チューブラー法、オートクレーブ、またはその組合せ、あるいは他の適切な方法を用いて調製することもできる。エチレンコポリマーは、重合中混合が不十分であるため、または重合の過程中モノマー濃度が可変であるため、ポリマー鎖全体にわたって繰返し単位組成中で完全には均一でないことがある。エチレンコポリマーをグラフトせず、またはその他の方法で重合後に改質する。
【００１５】
本発明で使用する耐衝撃性改良剤は、エチレン、およびアクリル酸エチルやアクリル酸ブチルなどのアクリル酸エステル、または酢酸ビニルなどのビニルエステルの１つまたは複数のコポリマーをさらに含むことができる。エチレンおよびアクリル酸エステルまたは酢酸ビニルのコポリマーを使用する場合、耐衝撃性改良剤の全重量を基準にして好ましくは約１〜約５０重量パーセント、またはより好ましくは約５〜約４０重量パーセント、またはさらに好ましくは約１０〜約３０重量パーセントで存在する。
【００１６】
本発明で使用する耐衝撃性改良剤は、少なくとも１つのオプションのイオノマー強靭化剤をさらに含むことができる。イオノマーは、亜鉛、マンガン、マグネシウム、カドミウム、スズ（ＩＩ）、コバルト（ＩＩ）、アンチモン（ＩＩ）などの２価金属カチオン、またはナトリウムもしくはリチウムなどで中和または部分中和させたカルボキシル基を含むポリマーを意味する。イオノマーの例は、米国特許公報（特許文献２）、および米国特許公報（特許文献３）に記載されている。適切なカルボキシル基を含むポリマーの例には、エチレン／アクリル酸コポリマーおよびエチレン／メタクリル酸コポリマーが含まれるが、これらに限定されない。カルボキシル基を含むポリマーは、アクリル酸ブチルに限定されないがこれなど１つまたは複数の追加のモノマーから誘導することもできる。亜鉛（ＩＩ）塩は、好ましい中和剤である。イオノマーは、本願特許出願人から商標サーリン（Ｓｕｒｌｙｎ）（登録商標）で市販されている。イオノマーを使用する場合、耐衝撃性改良剤の全重量を基準にして好ましくは約１〜約７５重量パーセント、またはより好ましくは約５〜約６０重量パーセント、またはさらに好ましくは約１０〜約５０重量パーセントで存在する。
【００１７】
本発明の組成物は、少なくとも１つのオプションのグラフト化触媒をさらに含むことができる。グラフト化触媒は、米国特許公報（特許文献４）に記載されている。グラフト化触媒は、Ａｌ３＋、Ｃｄ２＋、Ｃｏ２＋、Ｃｕ２＋、Ｆｅ２＋、Ｉｎ３＋、Ｍｎ２＋、Ｎｄ３＋、Ｓｂ３＋、Ｓｎ２＋、およびＺｎ２＋などの触媒カチオンの供給源である。適切なグラフト化触媒には、酢酸やステアリン酸などの炭化水素モノ−、ジ−、またはポリカルボン酸の塩が含まれるが、これらに限定されない。炭酸塩などの無機塩を使用することもできる。好ましいグラフト化触媒の例には、オクタン酸第一スズ、ステアリン酸亜鉛、炭酸亜鉛、および二酢酸亜鉛（水和物または無水物）が含まれるが、これらに限定されない。グラフト化触媒を使用する場合、ポリ（乳酸）および耐衝撃性改良剤の１００重量部当たり約０．０１〜約３重量部を含むことが好ましい。
【００１８】
本発明の組成物は、任意選択的に約０．５〜約５重量パーセントの可塑剤；約０．１〜約５重量パーセントの酸化防止剤および安定剤；約３〜約４０重量パーセントの充填剤；約５〜約４０重量パーセントの補強剤；約０．５〜約１０重量パーセントのナノコンポジット補強剤；および／または約１〜約４０重量パーセントの難燃剤など他の添加剤をさらに含んでもよい。適切な充填剤の例には、ガラス繊維、および沈降ＣａＣＯ３、タルク、ウォラストナイトなどの鉱物が含まれる。
【００１９】
本発明の一実施形態では、ポリ（乳酸）およびエチレンコポリマーを、肉眼で見て均質に分散され、射出成形時に離層しなくなるまで溶融ブレンドすることによって、組成物を調製する。他の材料（例えば、エチレン−アクリレートコポリマー、イオノマー、グラフト化剤、および他の添加剤）を、ポリ（乳酸）−エチレンコポリマーマトリックス中に均質に分散することもできる。当技術分野で知られている任意の溶融混合方法を使用して成分材料を組み合わせることによって、ブレンドを得ることができる。例えば、１）単軸または二軸押出機、ブレンダ、ニーダ、バンバリーミキサ、ロールミキサなどの溶融ミキサーを使用して、成分材料を均質になるまで混合して、樹脂組成物を与えることができ、あるいは２）成分材料の一部分を溶融ミキサー中で混合し、成分材料の残部を続いて添加し、さらに均質になるまで溶融混合する。
【００２０】
適切な任意の溶融加工技法を使用して、本発明の組成物を物品に成形することができる。射出成形、押出成形、ブロー成形、射出ブロー成形など、当技術分野で周知の多用される溶融成形方法は、好ましい。本発明の組成物を、押出によってフィルムおよびシートに形成して、流延およびブローフィルムをともに調製することができる。これらのシートをさらに、組成物を加工する際に溶融物から、または後半の段階で延伸することができる物品および構造に熱成形することができる。本発明の組成物を使用して、組成物を加工する際に溶融物から、または後半の段階で延伸することができる繊維およびフィラメントを形成することができる。本発明の組成物から形成することができる物品の例には、ノブ、ボタン、使い捨て食器、熱成形可能なシーティングなどが含まれるが、これらに限定されない。
【実施例】
【００２１】
コンパウンド：実施例の組成物は、２つのハードワーキングセグメント、続いて真空ポートおよびツインホールダイを含むスクリュー設計を有する２８ｍｍまたは３０ｍｍ同方向回転ワーナーアンドフライダー（Ｗｅｒｎｅｒ  ＆  Ｐｆｌｅｉｄｅｒｅｒ）二軸押出機でコンパウンドすることによって調製した。ストランドカッタによって切断する前に、溶融材料を水焼入れ槽に吐出した。
【００２２】
成形：６オンスの往復スクリュー成形機を用いて、スクリュー速度６０ｒｐｍ、速い射出速度、背圧５０ｐｓｉで、ＡＳＴＭ金型に成形を行い、１枚の１／８インチ引張試験片、および２枚の５インチ×１／８インチの曲げ試験片を作製した。
【００２３】
ノッチ付アイゾッド衝撃強さ測定をＡＳＴＭ  Ｄ２５６に従って行った。１／８インチの曲げ試験片をそれぞれ半分に切断し、それぞれ半分の真中にノッチを付け、試験した。
【００２４】
下記の実施例で使用するＰＬＡは、１：１のＴＦＡ／塩化メチレン中０．４ｇ／デカリットル、２３℃で測定して内部粘度が１．４９のポリ（乳酸）ホモポリマーを指す。通常の市販添加剤を少量含有する。
【００２５】
ＥＢＡＧＭＡ−５は、６６．７５重量パーセントのエチレン、２８重量パーセントのアクリル酸ｎ−ブチル、および５．２５重量パーセントのメタクリル酸グリシジルから誘導されたエチレン／アクリル酸ｎ−ブチル／メタクリル酸グリシジルターポリマーである。ＡＳＴＭ方法Ｄ１２３８によって測定して、メルトインデックスが１２ｇ／１０分である。
【００２６】
ＥＢＡＧＭＡ−１２は、６６重量パーセントのエチレン、２２重量パーセントのアクリル酸ｎ−ブチル、および１２重量パーセントのメタクリル酸グリシジルから誘導されたエチレン／アクリル酸ｎ−ブチル／メタクリル酸グリシジルターポリマーである。ＡＳＴＭ方法Ｄ１２３８で測定して、メルトインデックスが８ｇ／１０分である。
【００２７】
ＥＢＡＧＭＡ−１７は、６３重量パーセントのエチレン、２０重量パーセントのアクリル酸ｎ−ブチル、および１７重量パーセントのメタクリル酸グリシジルから誘導されたエチレン／アクリル酸ｎ−ブチル／メタクリル酸グリシジルターポリマーである。ＡＳＴＭ方法Ｄ１２３８で測定して、メルトインデックスが１５ｇ／１０分である。
【００２８】
Ｅ／ＧＭＡは、９８．２重量パーセントのエチレンおよび１．８重量パーセントのメタクリル酸グリシジルから誘導されたエチレン／メタクリル酸グリシジルコポリマーである。
【００２９】
Ｅ／ＢＡは、２７重量パーセントのアクリル酸ブチルおよび７３重量パーセントのエチレンから誘導されたエチレン／アクリル酸ブチルコポリマーである。
【００３０】
ＥＰＤＭは、６８重量パーセントのエチレン、２８重量パーセントのプロピレン、および４重量パーセントの１，３−ヘキサジエンから誘導されたポリマーであり、２５０℃におけるムーニー粘度ＭＬ４が３５である。
【００３１】
ＥＶＡは、６０重量パーセントのエチレンおよび４０重量パーセントの酢酸ビニルから誘導されたエチレン／酢酸ビニルコポリマーであり、メルトインデックスが重量２．１６ｋｇで１９０℃において４．０である。
【００３２】
イオノマーは、６７重量パーセントのエチレン、２４重量パーセントのアクリル酸ｎ−ブチル、および９重量パーセントのメタクリル酸から誘導され、亜鉛で３５％中和されたターポリマーを指す。
【００３３】
ＳｎＯｃｔ２は、オクタン酸第一スズである。
【００３４】
（比較例１〜５）
表１に示す各比較例用の材料をそれぞれ、二軸押出機を用いて、バレルおよびダイを約１９０℃、２００ｒｐｍ、および約３０〜約４０ポンド／時に設定してコンパウンドした。溶融温度は、約２２５〜２３２℃であった。得られた組成物をＡＳＴＭ試験片に成形し、そのノッチ付アイゾッドの耐衝撃性を決定した。表１の材料量は、組成物の全重量を基準にした重量パーセントで示されている。
【００３５】
【表１】
2007514042.tif 000002
（実施例１〜７）
【００３６】
表１に示す各比較例用の材料をそれぞれ、二軸押出機を用いて、バレルおよびダイを約１７０℃、１５０ｒｐｍ、および約２５ポンド／時に設定してコンパウンドした。溶融温度は、約２０５〜２２８℃であった。得られた組成物をＡＳＴＭ試験片に成形し、そのノッチ付アイゾッドの耐衝撃性を決定した。表２の材料量は、組成物の全重量を基準にした重量パーセントで示す。
【００３７】
【表２】
2007514042.tif 000003
（実施例８〜１２）
【００３８】
表３に示す各実施例用の材料をそれぞれ、二軸押出機でコンパウンドした。バレルおよびダイを、実施例８および９の場合は約１７０℃に、実施例１０〜１２の場合は約１８０℃に設定した。押出機を、実施例８および９の場合は約１５０ｒｐｍで、実施例１０〜１２の場合は約２００ｒｐｍで操作した。実施例８は約３０ポンド／時で、実施例９は約４０ポンド／時で、実施例１０は約３０ポンド／時で、および実施例１１および１２で約５０ポンド／時で実施した。得られた組成物をＡＳＴＭ試験片に成形し、そのノッチ付アイゾッドの耐衝撃性を決定した。表３の材料量は、組成物の全重量を基準にした重量パーセントで示す。
【００３９】
【表３】
2007514042.tif 000004
【００４０】
したがって、本発明によれば、本明細書の上記に記載する目的および利点を完全を満たす強靱化ポリ（乳酸）組成物が提供されていることは明らかである。本発明を特定のその実施形態と一緒に記述したが、代替形態、修正形態、および変形形態の多くは、当業者に明らかであることは自明である。したがって、添付の特許請求の趣旨および幅広い範囲内に入るこのような代替形態、修正形態、および変形形態をすべて包含するものとする。
【国際調査報告】
2007514042.tif 000005
2007514042.tif 000006